Способ получения дроби из чугуна посредством переработки стальной стружки
METHOD OF SHOT PRODUCTION FROM CAST IRON BY PROCESSING STEEL CHIP

Изобретение относится к металлургии, а именно к получению дроби из чугуна.
Металлическая дробь нашла достаточно широкое применение. Одним из наиболее часто используемых на практике методов получения дроби, является метод, основанный на расплавлении металла, разделении струи металла на части, объем которых соответствует дроби и охлаждении в воде или другой среде. С другой стороны, проблема переработки отходов машиностроения (стальной стружки) является весьма острой, поэтому решение задачи по получению дроби из стружки является актуальным и может принести определенный эффект.
Известен способ получения чугунной металлической дроби (SU №706193, 30.12.79, B22D 23/08), который предполагает распыление струи расплавленного металла газом. К основным недостаткам данного способа можно отнести необходимость в специальном оборудовании для плавления и распыления струи металла, а также невозможность использования стальной стружки в качестве сырья.
Наиболее близким аналогом по совокупности существенных признаков является способ получения металлической дроби (RU 2063305, B22F 9/06, 10.07.96). В рамках данного способа также предполагается получение струи расплавленного металла, с последующим его разделением при помощи фильеры с калиброванными отверстиями. Однако данный способ также не позволяет применять стружку в качестве сырья.
Задачей, на решение которой направлено заявленное изобретение, является создание способа получения чугунной дроби посредством переработки отходов производства (стальной стружки).
Суть предлагаемого технического решения заключается в том, что стальная стружка подвергается нагреву при температуре 1150-1200°С в контакте с графитом. При этом происходит науглероживание, превращение стали в чугун и расплавление. После расплавления осуществляется охлаждение в воде с получением структуры белого чугуна.
Пример выполнения способа получения дроби из стальной стружки.
На дно контейнера 1 засыпался песок и укладывалась фильера 2, в отверстия которой помещалась смесь стружки и графита. Фильера также сверху засыпалась песком (фиг. 1). Контейнер нагревался до температуры 1150-1200°С в печи, после чего содержимое охлаждалось в воде. В результате была получена дробь (фиг. 2). Измерения твердости показали, что она соответствует белому чугуну.
Предлагаемый способ получения дроби из стальной стружки дешевле и проще аналогов, т.к.:
- не требует специального оборудования для распыления струи металла;
- способ реализуется при температуре 1150-1200°С, а значит, не требует металлургических печей для плавления металла;
- в качестве исходного сырья используются отходы производства.